Сшитый стирольный блок-сополимер

1. Композиция эластомерного стирольного блок-сополимера (SBC), включающая один или многие SBC и один или многие полимеры, совместимые со стирольными концевыми блоками одного или многих SBC;
причем указанная композиция блок-сополимера является сшитой как физически, так и химически;
причем указанное химическое сшивание включает ковалентные связи между цепями SBC, и;
причем указанное физическое сшивание включает нековалентное взаимодействие между стирольными концевыми блоками одного или многих SBC и одним или многими полимерами, совместимыми со стирольными концевыми блоками.
2. Смесь совместимых полимеров, включающая один или многие SBC и один или многие полимеры, совместимые со стирольными концевыми блоками одного или многих SBC;
причем указанная смесь совместимых полимеров является сшитой как физически, так и химически;
причем указанное химическое сшивание включает ковалентные связи между цепями SBC, и;
причем указанное физическое сшивание включает нековалентное взаимодействие между стирольными концевыми блоками одного или многих SBC и одним или многими полимерами, совместимыми со стирольными концевыми блоками.
3. Эластомерная композиция стирольного блок-сополимера, включающая:
один или многие SBC;
один или многие полимеры, совместимые с одним или многими полистирольными концевыми блоками одного или многих SBC; и
один или многие сшивающие реагенты, способные стимулировать образование ковалентного связывания между цепями одного или многих SBC.
4. Способ получения композиции SBC, включающий стадию объединения одного или многих SBC, одного или многих полимеров, совместимых с одним или многими полистирольными концевыми блоками одного или многих SBC; и одного или многих сшивающих реагентов, способных стимулировать образование ковалентного связывания между цепями одного или многих SBC.
5. Композиция или смесь по любому из пп. 1-3, или способ по п. 4, дополнительно включающие один или многие пластификаторы/смягчители, совместимые с эластомерным срединным блоком одного или многих SBC.
6. Композиция или смесь по любому из пп. 1-3 и 5, или способ по п. 4 или 5, в которых один или многие SBC включают полностью ненасыщенный или частично ненасыщенный эластомерный срединный блок, или могут иметь полностью насыщенный эластомерный срединный блок.
7. Композиция или смесь по любому из пп. 1-3 и 5, или способ по п. 4 или 5, в которых один или многие SBC включают полностью насыщенный эластомерный срединный блок, причем указанный полностью насыщенный эластомерный срединный блок может расщепляться, будучи подвергнутым воздействию излучения, например, облучению электронным пучком.
8. Композиция или смесь по любому из пп. 1-3 и 5-7, или способ по любому из пп. 4-7, в которых один или многие SBC выбираются из группы, состоящей из SIS, SBS, SIBS, S-изобутилен-S, SEBS, SEPS, SEEPS или SBC, функционализированных реакционноспособными группами, привитыми в срединном каучуковом блоке, например, такими как остатки карбоновой кислоты, амина, спирта, малеинового ангидрида, эпоксидными, изоцианатными и азиридиновыми группами, или их смесями.
9. Композиция или смесь по любому из пп. 1-3 и 5-8, или способ по любому из пп. 4-8, в которых один или многие SBC имеют молекулярную массу (Mn) более 100000 г/моль.
10. Композиция или смесь по любому из пп. 1-3 и 5-9, или способ по любому из пп. 4-9, в которых по меньшей мере один SBC включает эластомерный срединный блок, содержащий реакционноспособные функциональные группы, такие как двойные связи.
11. Композиция или смесь по любому из п.п. 1-3 и 5-10, или способ по любому из п.п. 4-10, в которых среднечисленная молекулярная масса (Mn) совместимого полимера составляет ниже 10000 г/моль, и более предпочтительно ниже 3000 г/моль.
12. Композиция или смесь по любому из пп. 1-3 и 5-11, или способ по любому из пп. 4-11, в которых совместимый полимер имеет коэффициент полидисперсности при молекулярно-массовом распределении в широких пределах, например, более 2,0, или более 3,0, или более 4,0, или более 5,0.
13. Композиция или смесь по любому из пп. 1-3 и 5-12, или способ по любому из пп. 4-12, в которых совместимый полимер выбирается из группы, состоящей из полистирольной смолы, кумароно-инденовой смолы, полиинденовой смолы, поли(метилинденовой) смолы, винилтолуил-альфа-метилстирольной смолы, альфа-метилстирольной смолы, полифениленового простого эфира, сополимеров алкилароматических мономеров, таких как альфа-метилстирол и пара-метилстирол, сложных эфиров канифоли, стирильных производных терпенов, политерпенов, терпенилфенолов, и их смесей.
14. Композиция или смесь по любому из пп. 1-3 и 5-13, или способ по любому из пп. 4-13, в которых сшивающий реагент выбирается из группы, состоящей из полифункциональных акрилатов, таких как триакрилат триметилолпропана (TMPTA), триметакрилат триметилолпропана (TMPTMA), эпоксиакрилатов, уретанакрилатов, триаллилцианурата, триаллилизоцианурата, функционализированных тиолов, таких как 1,8-димеркапто-3,6-диоксаоктан, трис-(3-меркапто)пропионат триметилолпропана, тетракис-(3-меркапто)пропионат пентаэритрита, этоксилированный три(3-меркапто)пропионат триметилолпропана, а также других полифункциональных соединений с винильными или аллильными группами, и их смесей.
15. Композиция или смесь по любому из пп. 1-3 и 5-14, или способ по любому из пп. 4-14, в которых сшивающий реагент представляет собой соль металла, аминный сшивающий реагент, выбранный из группы, состоящей из органического амина, органического диамина и органического полиамина, или полиола.
16. Композиция или смесь по любому из пп. 1-3 и 5-15, или способ по любому из пп. 4-15, в которых сшивающий реагент выбирается из традиционной серы, оксидов металлов и ускорителей, обычно используемых для вулканизации каучука.
17. Композиция или смесь по любому из пп. 1-3 и 5-16, или способ по любому из пп. 4-16, в которых сшивающий реагент выбирается, например, из дитиольных, тритиольных и тетратиольных молекул, содержащих остатки простых эфиров или сложноэфирные группы в их скелете.
18. Способ по любому из пп. 5-16, в котором композиция подвергается сшиванию под воздействием излучения, например, УФ, электронного пучка, гамма- или рентгеновского излучения.
19. Способ по любому из пп. 5-18, в котором реакция сшивания инициируется или стимулируется одним или смесью фотоинициаторов радикального типа.
20. Способ по п. 19, в котором фотоинициаторы для сшивания выбираются из группы, состоящей из ацилфосфиноксидов, например, моноацилфосфиноксидов, бисацилфосфиноксидов, 2,4,6-триметилбензоилдифенилфосфиноксида, или других таких соединений, как 2-гидроксиметил-1-фенилпропанон, метилбензоилформиат и метиловый сложный эфир фенилглиоксиловой кислоты.
21. Композиция или смесь по любому из пп. 1-3 и 5-17, или способ по любому из пп. 4-20, в которых пластификатор включает жидкие насыщенные полиолефины или их смеси, совместимые со срединным блоком (эластомерным блоком) в SBC.
22. Композиция или смесь по любому из пп. 1-3 и 5-17, или способ по любому из пп. 4-21, в которых пластификатор включает пластифицирующие масла, предпочтительно минеральные пластифицирующие масла, и в особенности минеральные масла, образованные из очищенной смеси жидких насыщенных углеводородов, полученных из соединений парафиновой или нафтеновой природы, или их смесей в различных пропорциях.
23. Композиция или смесь по любому из пп. 1-3 и 5-17, или способ по любому из пп. 4-22, дополнительно включающие смягчитель, выбранный из полибутадиена, полиизопрена, бутилкаучука и других эластомеров, известных как имеющих достаточную совместимость с эластомерным блоком.
24. Способ изготовления изделия, формируемого методом макания, по меньшей мере из одной SBC-композиции или смеси совместимых полимеров, по любому из предшествующих пунктов, в котором форма с наружным контуром, который соответствует конфигурации формируемого маканием изделия, погружается на предварительно задаваемый период времени в раствор для создания пленки маканием, включающий одну или многие SBC-композиции или смеси совместимых полимеров, и где затем формируемое маканием изделие извлекается из раствора и высушивается.
25. Способ по п. 24, дополнительно включающий подвергание высушенного изделия воздействию излучения, предпочтительно облучению электронным пучком.
26. Тонкая пленка, включающая одну или многие SBC-композиции или смеси совместимых полимеров, причем указанная тонкая пленка имеет предел прочности при растяжении свыше 17 МПа, когда оценивается согласно стандарту ASTM 3577, и причем указанная тонкая пленка по существу нерастворима в органическом растворителе.
27. Тонкая пленка по п. 26, в которой нерастворимы по меньшей мере 80% тонкой пленки, или по меньшей мере 95% тонкой пленки нерастворимы в органическом растворителе, особенно таком, какой обычно используется в медицинской области.
28. Многослойная пленка, причем указанная многослойная пленка включает один или многие слои, причем указанные один или более слоёв содержат SBC-композиции или смеси совместимых полимеров по любому из предшествующих пунктов.
29. Многослойная пленка, причем указанная многослойная пленка включает один или многие слои, причем указанные один или более слоёв содержат SBC-композиции или смеси совместимых полимеров, причем указанные композиция или смесь совместимых полимеров имеет предел прочности при растяжении по меньшей мере 17 МПа, и причем указанные композиция или смесь совместимых полимеров по существу нерастворимы в органическом растворителе.
30. Многослойная пленка по п. 28, причем указанная многослойная пленка включает несколько тонких слоев, выполненных из одной и той же SBC-композиции или из различных SBC-композиций.
31. Многослойная пленка по п. 30, в которой по меньшей мере один слой выбирается из группы, состоящей из натурального каучука, полибутадиена, полиизопрена, полихлоропрена, бутилкаучука, полиуретана, акриловых полимеров и сополимеров, силиконовых эластомеров, других SBC, циклических блок-сополимеров (CBC), и смесей из них.
32. Изготовленное изделие, включающее одну или многие SBC-композиции или смеси совместимых полимеров по любому из предшествующих пунктов.
33. Изготовленное изделие по п. 32, причем изделие представляет собой медицинское устройство, такое как медицинская перчатка, презерватив или индивидуальное средство защиты, такое как лабораторные перчатки или перчатки для персонала, использующего чистящие средства.